(57)【特許請求の範囲】
【請求項１】
試料の表面に、テーパ状の側壁と任意の深さとを有する第１縦孔を、２つ以上形成する第１工程と、
前記試料の裏面を研磨して、２つの前記第１縦孔を貫通させて、２つの第２縦孔を形成する第２工程と、
２つの前記第２縦孔において、前記試料の裏面側の前記第２縦孔の断面の面積を光学的手段を用いて求める第３工程と、
２つの前記第２縦孔の断面の面積が同等であるときは、前記試料の裏面の再研磨は行わず、２つの前記第２縦孔の断面の面積に大小関係があるときは、前記試料の裏面の再研磨を行い、前記試料の裏面側からの２つの前記第２縦孔の断面の面積が等しくなるようにする第４工程を含むことを特徴とする試料作製方法。
【請求項２】
試料の表面に、テーパ状の側壁と任意の深さとを有する第１縦孔を、２つ以上形成する第１工程と、
前記第１縦孔に導電性物質を埋め込む第２工程と、
前記試料の裏面を研磨して、２つの前記第１縦孔を貫通させて、２つの第２縦孔を形成する第３工程と、
２つの前記第２縦孔において、前記試料の裏面側の前記第２縦孔の断面の面積を光学的手段を用いて求める第４工程と、
２つの前記第２縦孔の断面の面積が同等であるときは、前記試料の裏面の再研磨は行わず、２つの前記第２縦孔の断面の面積に大小関係があるときは、前記試料の裏面の再研磨を行い、前記試料の裏面側からの２つの前記第２縦孔の断面の面積が等しくなるようにする第５工程と、を有し、
前記第３工程において、前記第１縦孔の貫通を、テスターを用いて前記導電性物質と通電するか否かで判断することを特徴とする試料作製方法。
【発明の詳細な説明】
【技術分野】
【０００１】
本発明は、試料の作製方法および試料の分析方法に関する。
【背景技術】
【０００２】
二次イオン質量分析法（ＳｅｃｏｎｄａｒｙＩｏｎ  Ｍａｓｓ  Ｓｐｅｃｔｒｏｍｅｔｒｙ）は、高感度な深さ方向分析ができる分析手法として、主に半導体材料中の不純物濃度の評価等に用いられている。ダイナミックＳＩＭＳは常に一次イオンによるスパッタリングが行われるため、一般に深さ方向の分解能が優れている。しかし、試料の表面側に高濃度の測定元素を含む層がある場合や、試料の表面形状が凹凸である場合に、深さ方向の分解能が低下しやすい。試料の表面側に高濃度の測定元素を含む層があると、測定によって測定元素が基板に押し込まれる現象、いわゆるノックオン効果が起きるためである。また、測定は、表面の凹凸にしたがって一次イオンにより表面をスパッタリングしながら行うので、試料の高さが高い領域と低い領域の不純物を同時に検出してしまうからである。
【０００３】
その対策として、試料の裏面側からＳＩＭＳ測定を行う方法がある。その方法は、Ｓｕｂｓｔｒａｔｅ  Ｓｉｄｅ  Ｄｅｐｔｈ  Ｐｒｏｆｉｌｅ  （ＳＳＤＰ）−ＳＩＭＳ法またはバックサイド−ＳＩＭＳ法と呼ばれる。以下、ＳＳＤＰ−ＳＩＭＳ法と呼ぶ。
【０００４】
ＳＳＤＰ−ＳＩＭＳ法に用いる試料において、深さ方向の分解能を高めるためには、二つのことが主に行われている。第１に、試料の裏面から分析層の近くまで、分析対象でない領域を取り除き試料を薄片化している。薄片化する裏面は、分析対象の層と平行にしなければならない。一般的にＳＩＭＳでは、測定領域である数十μｍ角から数百μｍ角の領域を一次イオンでスキャンしながら測定するため、分析対象の層と平行に裏面が研磨されなければ、深さ方向の情報を切り分けることができないからである。第２に、薄片化試料の裏面をできるかぎり凹凸の少ない平面にしている。これは、表面側からの測定と同じように、分析する表面に凹凸があると、深さ方向の分解能の低下を防ぐことができないからである。
【０００５】
上記のようにＳＳＤＰ−ＳＩＭＳ法に用いる試料は、試料の裏面を分析層近くまで分析対象の層と平行になるように薄片化し、かつ薄片化した裏面の面に凹凸がないように加工する必要があるが、一般的に、その加工は困難である。特許文献１には、試料の表面から縦孔を空け、その縦孔が露出するところまで裏面を研磨して、所望の厚さに試料を薄片化する方法が開示されている。縦孔は試料を研磨する目安として用い、試料の膜厚は他の測定機器により測定している。具体的には、深さの異なる縦孔を設け、深い縦孔は荒削り用として用いて、最終的に浅い縦孔まで薄片化する方法が示されている。
【先行技術文献】
【特許文献】
【０００６】
【特許文献１】特開２０１０−２４３４１０号公報
【発明の概要】
【発明が解決しようとする課題】
【０００７】
特許文献１に示す方法は、縦孔の露出により研磨量を決めているので、研磨後の試料の膜厚について、概算の膜厚はわかるが正確な残り膜厚がわからない。正確な残り膜厚を知るためには、別の方法で膜厚を測定しなければならない。そのため、複数の縦孔を用いて研磨しても、裏面を試料表面と平行に研磨できているか容易に判断できない。また、深さの異なる縦孔を複数個設けなければならないため、工程が煩雑となる。
【０００８】
また、従来の試料の研磨方法では、裏面を試料表面と平行に研磨することが困難である。そのため、裏面から行うＳＩＭＳ測定は、深さ分解能を向上させることが困難であった。
【０００９】
そこで、本発明は、上記事情を考慮してなされたものである。本発明の課題は、試料を裏面から研磨して薄片化試料を作製する方法において、試料裏面を試料表面と平行に薄片化を行う試料の作製方法および深さ分解能の高い元素プロファイルを分析する方法を提供することを課題とする。
【課題を解決するための手段】
【００１０】
すなわち、試料の一方の面に、同じテーパ状の側壁で、同じ任意の深さの第１縦孔を、２つ以上形成する第１工程と、試料の他方の面側から研磨を実施して、少なくとも２つの第１縦孔を貫通させて、少なくとも２つの第２縦孔を形成する第２工程と、少なくとも２つの第２縦孔において、試料の他方の面側から第２縦孔の断面形状を光学的手段を用いて観察し、第２縦孔の断面の面積を求める第３工程と、少なくとも２つの第２縦孔において、少なくとも２つの第２縦孔の断面の面積が等しくなるように、試料の他方の面側から研磨する第４工程を含むことを特徴とする試料作製方法である。
【００１１】
試料の他方の面側から研磨を実施して、第１縦孔を貫通させ縦孔を、第２縦孔と定義する。本発明では、第１縦孔の側壁がテーパ状に形成されているので、貫通した第２縦孔の断面形状と断面の面積は、研磨された膜厚、つまり残り膜厚によって変化する。具体的には、試料の表側から見て側壁が順テーパの場合、研磨量が少なく残膜が厚い貫通した縦孔の断面の面積は、研磨量が多く残膜が薄い貫通した縦孔の断面の面積より、大きい。そのため、少なくとも２以上の第２縦孔の断面形状と断面の面積を比較すれば、それらの第２縦孔の残り膜厚について、大小関係を知ることができる。それらの第２縦孔の断面形状から求めた断面の面積が同等になるように研磨を調整することにより、試料裏面を試料表面と平行に薄片化することができる。
【００１２】
好ましくは、第１縦孔に導電性物質を埋め込む工程を、第１工程の後に行い、第２の工程において、第１縦孔の貫通を電気的手段で判断することを特徴とする試料作製方法である。
【００１３】
例えば、貫通した縦孔の断面の面積が小さい場合、光学的手段より電気的手段の方が、第１縦孔の貫通を容易に判断することができる。
【００１４】
さらに、好ましくは、導電性物質が導電性ペーストであることを特徴とする試料作製方法である。
【００１５】
導電性ペーストは流動性を有するので、導電性物質を容易に縦孔に充填することが可能である。
【００１６】
上記に示した試料作製方法で作製した試料を用い、試料の一方の面から、第２縦孔の周辺領域を、二次イオン質量分析法で元素の濃度分布を分析する工程を含む、試料分析方法である。
【００１７】
試料の裏面は、試料表面と平行に所望の膜厚で薄片化されているので、二次イオン質量分析法において、深さ分解能の高い分析を行うことができる。
【発明の効果】
【００１８】
本発明によれば、試料の裏面を試料表面と平行に薄片化することができる。その裏面が薄片化された試料を用いることにより、深さ分解能の高いＳＳＤＰ−ＳＩＭＳ分析を行うことができる。
【図面の簡単な説明】
【００１９】
【図１】実施の形態１に係る本発明の一態様の試料作製方法を説明する図。
【図２】実施の形態１に係る本発明の一態様の試料作製方法を説明する図。
【図３】実施の形態１に係る本発明の一態様の試料作製方法を説明する図。
【図４】実施の形態２に係る本発明の一態様の試料作製方法を説明する図。
【図５】実施の形態２に係る本発明の一態様の試料作製方法を説明する図。
【図６】本発明の試料作製方法で作製した、試料の分析方法を説明する図。
【発明を実施するための形態】
【００２０】
以下では、本発明の実施の形態について図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。
【００２１】
（実施の形態１）
本実施の形態では、本発明の試料作製方法の一態様を、図１から図３を用いて説明する。
【００２２】
図１（Ａ）は、試料５００の表面に、側壁がテーパ状の第１縦孔１００を開口した状態の図である。また、図１（Ａ）−１は、試料５００の表面から見た上面図である。図１（Ａ）−２は、試料５００の裏面から見た上面図である。また、図１（Ａ）−３は、試料５００の第１縦孔１００ａの断面図である。図１（Ａ）−４は、試料５００の第１縦孔１００ｂと第１縦孔１００ｃの断面図である。
【００２３】
（第１縦孔１００について）
まず、試料５００の表面に、孔の深さ、側壁のテーパ形状（テーパ角等）が同一である第１縦孔１００を、２つ以上形成する。たとえば、図１（Ａ）−１に示すように、第１縦孔１００ａ、第１縦孔１００ｂ、第１縦孔１００ｃを設ける。２つ以上の第１縦孔１００で貫通を確認することにより、研磨が試料表面と平行にできているかを確認することができるからである。
【００２４】
第１縦孔１００の試料表面から見た形状（開口形状）は、四角形が好ましい。例えば、開口形状は、一辺が１５μｍ、もう一辺が１０μｍの長方形を用いることができる。
【００２５】
第１縦孔１００の深さは、研磨後の試料５００の膜厚に応じて、任意の深さにすればよいが、一般的に、１μｍ以上１０μｍ未満が好ましい。第１縦孔１００を形成することが容易だからである。
【００２６】
第１縦孔１００の側壁はテーパ状に形成する。第１縦孔１００の側壁面と第１縦孔１００の底面とのなす角をテーパ角と定義する。テーパ角は、９０°で無ければよく、９０°以上であってもよいが、３０°以上８０°未満が好ましい。後述する、光学的手段を用いて、断面形状の観察を行いやすくするためである。
【００２７】
（第１縦孔１００の形成について）
上記に示す第１縦孔１００の形成は、集束イオンビーム（Ｆｏｃｕｓｅｄ  ｉｏｎ  ｂｅａｍ  以下、ＦＩＢと呼ぶ）で行うことができる。また、第１縦孔１００の形成は、フォトリソグラフィー工程によりレジストパターンを形成したのち、ドライエッチング、またはウエットエッチングを用いて形成することもできる。
【００２８】
（試料５００について）
試料５００は、たとえばシリコンウェハーのようなバルク試料でも、ガラス基板等に堆積膜を成膜した試料でもよい。試料５００の表面は平滑であることが好ましい。裏面を平坦に研磨するためである。
【００２９】
（裏面研磨について）
次に、第１縦孔１００を形成していない裏面を、第１縦孔１００が貫通するまで研磨する。第１縦孔を貫通させ縦孔を、第２縦孔と呼ぶ。図１（Ｂ）−１は、試料５００の表面から見た上面図である。図１（Ｂ）−２は、試料５００の裏面から見た上面図である。また、図１（Ｂ）−３は、試料５００の第２縦孔２００ａの断面図である。図１（Ｂ）−４は、試料５００の第２縦孔２００ｂと第２縦孔２００ｃの断面図である。なお、図１（Ｂ）は、研磨の一例であり、試料表面と平行に研磨できていないことを強調して、図示している。
【００３０】
研磨は、一般的な機械研磨装置を用いればよい。機械研磨装置による研磨の一例を、以下示す。まず、試料５００の表面と支持基板６００（支持基板６００は図示しない）を貼り合わせる。貼り合わせる接着剤はエポキシ樹脂等が好ましい。研磨した試料を高真空のチャンバー等にいれて分析するため、ベーク後、揮発成分の放出が少ない接着剤が好ましい。次に、接着剤を熱により硬化させ、試料５００と支持基板６００を固着させる。試料５００と研磨装置は、支持基板６００を介して、たとえばホットメルト接着剤のようなワックスで仮止めすればよい。研磨は通常の用法を用いればよく、研磨面が第１縦孔１００の底から数μｍの距離までは、ダイヤモンドフィルム等の研磨紙で研磨すればよい。研磨面が、第１縦孔１００の底から数μｍの距離になった後は、ダイヤモンドまたは酸化アルミニウム等の研磨剤や懸濁液をしみ込ませた研磨布により、第１縦孔１００が貫通するまで研磨すればよい。第１縦孔１００が貫通しているかの確認は、光学顕微鏡等で判断することができる。
【００３１】
（裏面からの第２縦孔の断面観察について）
次に、裏面の研磨が試料表面と平行にできているか確認するため、第２縦孔２００ａから第２縦孔２００ｃの断面形状を、光学的手段を用いて観察する。それらの孔の断面形状から、それぞれの孔の断面の面積を求める。この観察は裏面側から行う。光学的手段としては、光学顕微鏡、電子顕微鏡等を用いることができるが、光学顕微鏡を用いることが好ましい。
【００３２】
図２−（１）は、試料５００の表面から見た上面図である。図２−（２）は、試料５００の裏面から見た上面図である。図２−（３）は、試料５００の第２縦孔２００ａの断面図、図２−（３）−１は、第２縦孔２００ａの裏面からの上面図を拡大したものである。図２−（４）は、試料５００の第２縦孔２００ｂと第２縦孔２００ｃの断面図、図２−（４）−１、−２は、第２縦孔２００ｂと第２縦孔２００ｃの、裏面からの上面図を拡大したものである。なお、図２は、研磨の一例であり、試料表面と平行に研磨できていないことを強調して、図示している。
【００３３】
研磨によって、他の領域より研磨された領域、例えば図２−（４）−１の第２縦孔２００ｂと、他の領域より研磨されていない領域、例えば図２−（４）−２の第２縦孔２００ｃが生じる場合がある。この例において、裏面から観察する第２縦孔の断面の面積は、他の領域より研磨されていない領域の第２縦孔２００ｃの断面の面積が、他の領域より研磨されている第２縦孔２００ｂの断面の面積より、小さく観察される。すなわち、二つの第２縦孔の断面の面積を比較して、断面の面積の小さい第２縦孔の位置が、断面の面積の大きい第２縦孔の位置より、研磨されていない位置であることがわかる。
【００３４】
上述のように、研磨されていない領域が第２縦孔の断面の面積でわかるので、第２縦孔の断面の面積が等しくなるように、再度研磨を行う。
【００３５】
図３−（１）は、試料５００の表面から見た上面図である。図３−（２）は、試料５００の裏面から見た上面図である。図３−（３）は、試料５００の第２縦孔２００ａの断面図、図３−（３）−１は、第２縦孔２００ａの裏面からの上面図を拡大したものである。図３−（４）は、試料５００の第２縦孔２００ｂと第２縦孔２００ｃの断面図、図３−（４）−１、−２は、第２縦孔２００ｂと第２縦孔２００ｃの、裏面からの上面図を拡大したものである。
【００３６】
図２で示した第２縦孔２００ｃの周辺の高さは、再研磨により第２縦孔２００ｂ周辺の高さと同等になる（図３−（４）−２）。そのことは、裏面から観察する第２縦孔の断面の面積が、第２縦孔２００ｂと第２縦孔２００ｃで同等になることから判断することができる。
【００３７】
以上が本実施の一態様である試料の作製方法である。縦孔の側壁がテーパ状に形成されているので、研磨した量によって、貫通した縦孔の断面形状と断面の面積に違いが生じる。少なくとも２以上の第２縦孔の断面形状と断面の面積を比較して、残り膜厚の大小関係を知ることができる。それらの第２縦孔の断面形状と断面の面積に差がなくなるように研磨を調整することにより、試料裏面を試料表面と平行に薄片化することができる。
【００３８】
（実施の形態２）
本実施の形態では、縦孔に導電性物質を埋め込む工程を含む、試料の作製方法を図４と図５を用いて説明する。
【００３９】
（第３縦孔１０１とその形成について）
試料５００の表面に側壁がテーパ状の第３縦孔１０１を、試料５００の表面に形成する。なお、試料５００の表面とは研磨しない面とする。第３縦孔１０１は、実施の形態１における第１縦孔１００と同様の孔である。そのため、第３縦孔１０１の試料表面から見た形状、表面からの深さ、側壁のテーパ角は、実施の形態１の第１縦孔１００を参酌することができる。また、第３縦孔１０１の形成についても、実施の形態１の第１縦孔１００を参酌することができる。
【００４０】
（試料５００について）
試料５００は、たとえばシリコンウェハーのようなバルク試料でも、ガラス基板等に堆積膜を成膜した試料でもよい。試料５００の表面は平滑であることが好ましい。裏面を平坦に研磨するためである。
【００４１】
（導電性物質の埋め込みについて）
次に、第３縦孔１０１に導電性物質７００を埋め込む。図４（Ａ）は、試料５００の表面に、側壁がテーパ状の第３縦孔１０１を開口し、導電性物質７００を埋め込んだ状態の図である。また、図４（Ａ）−１は、試料５００の表面から見た上面図である。図４（Ａ）−２は、試料５００の裏面から見た上面図である。また、図４（Ａ）−３は、試料５００の第３縦孔１０１ａの断面図である。図４（Ａ）−４は、試料５００の第３縦孔１０１ｂと第３縦孔１０１ｃの断面図である。
【００４２】
第３縦孔１０１に導電性物質７００を埋め込むことにより、光学的手段に比べ、第３縦孔１０１の貫通を容易に判断することができる場合がある。試料表面と試料裏面が、導電性物質７００を介して、導通しているか、否かを調べることにより、第３縦孔１０１の貫通を判断することができるからである。試料表面と試料裏面との導通は、テスター等を用いて確認することができる。
【００４３】
導電性物質７００は、金属単体または、導電性を有する金属等を含む物質であれば良い。第３縦孔１０１に埋め込む方法は、金属であれば真空蒸着法、スパッタリング法、イオンプレーティング法、メッキ法など適宜用いることができる。
【００４４】
また、導電性物質７００として、樹脂中に銀粒子やカーボンブラックをフィラーとして分散した導電性ペーストを用いることができる。導電性ペーストは流動性を有し、導電性物質７００を容易に第３縦孔１０１に充填することができるので、好ましい。
【００４５】
（裏面研磨について）
次に、裏面の研磨を行う。裏面の研磨方法については、実施の形態１を参酌することができる。
【００４６】
裏面を研磨した後の状態を図４（Ｂ）に示す。第３縦孔１０１を貫通させ縦孔を、第４縦孔２０１と呼ぶ。図４（Ｂ）−１は、試料５００の表面から見た上面図である。図４（Ｂ）−２は、試料５００の裏面から見た上面図である。また、図４（Ｂ）−３は、試料５００の第４縦孔２０１ａの断面図である。図４（Ｂ）−４は、試料５００の第４縦孔２０１ｂと第４縦孔２０１ｃの断面図である。なお、図４（Ｂ）は、研磨の一例であり、試料表面と平行に研磨できていないことを強調して、図示している。
【００４７】
（裏面からの第４縦孔の断面観察について）
次に、裏面の研磨が試料表面と平行にできているか確認するため、第４縦孔２０１ａから第４縦孔２０１ｃの断面形状を、光学的手段を用いて観察する。それらの第４縦孔の断面形状から、それぞれの第４縦孔の断面の面積を求める。この観察は裏面側から行う。光学的手段としては、光学顕微鏡、電子顕微鏡等を用いることができる。なお、光学的顕微鏡で第４縦孔の断面形状の観察が困難な場合、電子顕微鏡の一つである査形電子顕微鏡（Ｓｃａｎｎｉｎｇ  Ｅｌｅｃｔｒｏｎ  Ｍｉｃｒｏｓｃｏｐｅ：以下ＳＥＭと略す）を用いることができる。例えば、試料裏面が絶縁性である場合、研磨され裏面に現れた導電性物質７００の断面形状は、ＳＥＭの二次電子像で観察しやすい。導電性物質と絶縁性物質は、二次電子の放出量に大きな差があるからである。
【００４８】
研磨によって、他の領域より研磨された領域、例えば図４−（Ｂ）−４の第４縦孔２０１ｂと、他の領域より研磨されていない領域、例えば図４−（Ｂ）−４の第４縦孔２０１ｃが生じる場合がある。この例において、裏面から観察する第４縦孔２０１の断面の面積は、他の領域より研磨されていない領域の第４縦孔２０１ｃの断面の面積が、他の領域より研磨されている第４縦孔２０１ｂの断面の面積より、小さく観察される。すなわち、二つの第４縦孔２０１の断面の面積を比較して、断面の面積の小さい第４縦孔２０１の位置が、断面の面積の大きい第４縦孔２０１の位置より、研磨されていない位置であることがわかる。
【００４９】
上述のように、二つの第４縦孔２０１の断面観察から、二つの第４縦孔２０１の残り膜厚について、大小関係を知ることができる。したがって、残膜が厚い第４縦孔２０１の周辺を、他の領域と同じ高さになるように、再度研磨を行えばよい。
【００５０】
裏面を再研磨した後の状態を図５に示す。図５−（１）は、試料５００の表面から見た上面図である。図５−（２）は、試料５００の裏面から見た上面図である。図５−（３）は、試料５００の第４縦孔２０１ａの断面図である。図５−（４）は、試料５００の第４縦孔２０１ｂと第４縦孔２０１ｃの断面図である。
【００５１】
図４−（Ｂ）−２で示した第４縦孔２０１ｃの周辺の高さは、再研磨により第４縦孔２０１ｂ周辺の高さと同等になる（図５−（４））。そのことは、裏面から観察する第４縦孔の断面の面積が、第４縦孔２０１ｂと第４縦孔２０１ｃで同等になることから判断することができる。
【００５２】
以上が本実施の一態様である試料の作製方法である。第３縦孔１０１に導電性物質を埋め込んでいるので、第３縦孔１０１の貫通を電気的に判断することができる。たとえば、テスターを用いて、導通を確認すればよい。裏面から光学顕微鏡で判断することが難しい場合に有効である。また、ＳＥＭ等の電子顕微鏡を用いた観察で、第４縦孔２０１の断面形状を、容易に観察することができる。特に、試料裏面が絶縁性である場合に有効である。
【００５３】
また、縦孔の側壁がテーパ状に形成されているので、研磨した量によって貫通した縦孔の断面形状と断面の面積に違いが生じる。少なくとも２以上の第４縦孔２０１の断面形状と断面の面積を比較して、残り膜厚の大小関係を知ることができる。それらの第４縦孔２０１の断面形状と断面の面積に差がなくなるように研磨を調整することにより、試料裏面を試料表面と平行に薄片化することができる。
【００５４】
（実施の形態３）
本実施の形態では、実施の形態１または２で作製した試料を用いた、ＳＩＭＳ分析について説明する。
【００５５】
分析対象の層を裏面からスパッタしながらの目的の元素を分析するため、本分析はダイナミックＳＩＭＳがふさわしい。
【００５６】
（分析装置、測定条件等について）
検出器は、磁場型と四重極型を用いることができる。例えば、ガラス基板のような絶縁性の基板上にある薄膜を測定する場合は、四重極型が好ましい。四重極型は、チャージアップの影響を受けにくいからである。
【００５７】
一次イオンは、酸素、セシウム等、目的の元素と分析対象層のマトリックスから適宜選択すればよい。
【００５８】
一次イオンの加速電圧は、目的の元素と分析対象層のマトリックスから適宜選択すればよい。深さ分解能を高めるためには、スパッタレートを下げるため、一次イオンの加速電圧を低くすることが好ましい。
【００５９】
実施の形態１または２で作製した試料５００ａの裏面から見た上面図を図６に示す。第５縦孔２０２は、実施の形態１または２で形成した、第２縦孔２００または第４縦孔２０１である。第５縦孔２０２ａ、第５縦孔２０２ｂ、第５縦孔２０２ｃに囲まれた領域を、測定領域８００に用いることができる。
【００６０】
測定領域８００は、試料表面に対して平行に研磨されている。ＳＳＤＰ−ＳＩＭＳ法では、裏面から一次イオンによりスパッタするため、分析対象層の表面側に高濃度の測定元素を含む層があっても、いわゆるノックオン現象が起きない。そのため、分析対象の元素について妥当なプロファイルを示すことができる。また、裏面は試料の表面に対し平行に薄片化されているので、深さ方向の分解能が優れたＳＩＭＳ分析を行うことができる。
【符号の説明】
【００６１】
１００    第１縦孔
１００ａ    第１縦孔
１００ｂ    第１縦孔
１００ｃ    第１縦孔
１０１    第３縦孔
１０１ａ    第３縦孔
１０１ｂ    第３縦孔
１０１ｃ    第３縦孔
２００    第２縦孔
２００ａ    第２縦孔
２００ｂ    第２縦孔
２００ｃ    第２縦孔
２０１    第４縦孔
２０１ａ    第４縦孔
２０１ｂ    第４縦孔
２０１ｃ    第４縦孔
２０２    第５縦孔
２０２ａ    第５縦孔
２０２ｂ    第５縦孔
２０２ｃ    第５縦孔
５００    試料
５００ａ    試料
６００    支持基板
７００    導電性物質
８００    測定領域
【図１】
0005833462.tif 000002
【図２】
0005833462.tif 000003
【図３】
0005833462.tif 000004
【図４】
0005833462.tif 000005
【図５】
0005833462.tif 000006
【図６】
0005833462.tif 000007